POLYCARBONATE COPOLYMER HAVING HIGH FLUIDITY, METHOD FOR PRODUCING AROMATIC POLYCARBONATE RESIN HAVING HIGH MOLECULAR WEIGHT, AND AROMATIC POLYCARBONATE COMPOUNDThe present inventions provide a novel polycarbonate copolymer having high fluidity and high molecular weight which is formed of a structural unit derived from an aliphatic diol compound and a structural unit derived from an aromatic dihydroxy compound, having a structure represented by the formula (III):  having the content of the structural unit derived from the aliphatic diol compound of 1-30 mol%, having the Q-value (280°C, 160kg load) in the range from 0.02 to 1.0 ml/s, and having the weight average molecular weight (Mw) of 30,000 to 100,000, an aromatic polycarbonate compound which is formed of a structural unit derived from an aromatic dihydroxy compound which is suitable for a prepolymer for producing a high fluidity polycarbonate copolymer and an improved method for producing a highly polymerized aromatic polycarbonate resin which comprises reacting an aromatic polycarbonate with an aliphatic diol compound and removing cyclic carbonate produced as a by-product from the reaction system.A high-fluidity polycarbonate copolymer satisfying the following features (a) to (d) which is substantially formed of a structural unit represented by the following general formula (I) derived from an aliphatic diol compound having aliphatic hydrocarbon groups binding to the terminal hydroxy groups and a structural unit represented by the following general formula (II) : wherein 'Q' represents a hydrocarbon group having at least 3 carbon atoms which may contain an atom of a different kind; R1, R2, R3 and R4 each independently represent a group selected from the group consisting of a hydrogen atom, an aliphatic hydrocarbon group having 1-30 carbon atoms and an aromatic hydrocarbon group having 6-20 carbon atoms, with the proviso that at least one of R1 and R2 and at least one of R3 and R4 are each independently selected from the group consisting of a hydrogen atom and said aliphatic hydrocarbon group; 'n' and 'm' each independently represent an integer of 0-10 or 'n' and 'm' each independently represent an integer of 1-10 in the case that Q contains no aliphatic hydrocarbon groups,wherein R1 and R2 each independently represent a halogen atom, an alkyl group having 1-20 carbon atoms, an alkoxy group having 1-20 carbon atoms, a cycloalkyl group having 6-20 carbon atoms, an aryl group having 6-20 carbon atoms, a cycloalkoxyl group having 6-20 carbon atoms or an aryloxy group having 6-20 carbon atoms, 'p' and 'q' each independently represent an integer of 0-4 and X represents a single bond or a divalent organic group selected from the group consisting of the divalent organic groups represented by the following general formulas (II'):wherein R3 and R4 each independently represent a hydrogen atom, an alkyl group having 1-10 carbon atoms or an aryl group having 6-10 carbon atoms, with the proviso that R3 and R4 can be linked with each other to form an aliphatic ring, (a) said polycarbonate copolymer has a structure represented by the following general formula (III):  wherein 'k' represents an integer of at least 4, 'i' represents an integer of at least 1, 'l' represents an integer of at least 1, 'k'' represents an integer of 0 or 1, R represents a linear or branched hydrocarbon group, a phenyl group which may contain a fluorine atom, or a hydrogen atom, with the proviso that at least 70% by weight of the copolymer molecules based upon the total amount of said polycarbonate copolymer molecules has 'i' which is an integer of 1, (b) the content of the structural unit represented by the general formula (I) is 1-30 mol% and the content of the structural unit represented by the general formula (II) is 99-70 mol% based upon the total amount of the structural units constituting said polycarbonate copolymer, (c) said polycarbonate copolymer has Q-value (280°C, 160kg load) which is an index of fluidity in the range from 0.02 to 1.0 ml/s, and (d) said polycarbonate copolymer has weight average molecular weight (Mw) of 30,000 to 100,000.
고유동성 폴리카보네이트 공중합체, 고분자량화된 방향족 폴리카보네이트 수지의 제조 방법, 및 방향족 폴리카보네이트 화합물말단 하이드록실기에 결합하는 지방족 탄화수소기를 갖는 지방족 다이올 화합물로부터 유도되는 구조 단위와 방향족 다이하이드록시 화합물로부터 유도된 구조 단위로 이루어지고, 화학식 III으로 표시되는 구조를 갖고, 지방족 다이올 화합물로부터 유도되는 구조 단위의 비율이 1 내지 30몰%이고, Q값(280℃, 160kg 하중)이 0.02 내지 1.0ml/s이며, Mw가 30,000 내지 100,000인, 고분자량이면서 고유동성을 갖는 신규한 폴리카보네이트 공중합체, 및 고유동성 폴리카보네이트 공중합체 제조용 프리폴리머로서 적합한 방향족 다이하이드록시 화합물로부터 유도되는 구조 단위로 이루어지는 방향족 폴리카보네이트 화합물, 및 방향족 폴리카보네이트 지방족 다이올 화합물을 에스터 교환 촉매의 존재 하에 반응시킴과 함께 부생되는 환상 카보네이트를 반응계 밖으로 제거하는 공정을 포함하는 고분자량화된 방향족 폴리카보네이트 수지의 제조 방법을 제공한다.말단 하이드록실기에 결합하는 지방족 탄화수소기를 갖는 지방족 다이올 화합물로부터 유도되는 하기 화학식 I로 표시되는 구조 단위와 하기 화학식 II로 표시되는 구조 단위로 실질적으로 형성되어 이루어지고, 이하의 조건 (a) 내지 (d)를 만족시키는 고유동성 폴리카보네이트 공중합체.[화학식 I](화학식 I 중 Q는 이종 원자를 포함하여도 좋은 탄소수 3 이상의 탄화수소기를 나타낸다. R1 내지 R4는 각각 독립적으로 수소 원자, 탄소수 1 내지 30의 지방족 탄화수소기, 및 탄소수 1 내지 30의 방향족 탄화수소기로 이루어지는 군으로부터 선택되는 기를 나타낸다. n 및 m은 각각 독립적으로 0 내지 10의 정수를 나타낸다. 단, Q가 말단 하이드록실기에 결합하는 지방족 탄화수소기를 포함하지 않는 경우, n 및 m은 각각 독립적으로 1 내지 10의 정수를 나타낸다. 또한, R1 및 R2의 적어도 한쪽과 R3 및 R4의 적어도 한쪽은 각각 수소 원자 및 지방족 탄화수소기로 이루어지는 군으로부터 선택된다.)[화학식 II] (화학식 II 중 R1 및 R2는 각각 독립적으로 할로젠 원자, 탄소수 1 내지 20의 알킬기, 탄소수 1 내지 20의 알콕실기, 탄소수 6 내지 20의 사이클로알킬기, 탄소수 6 내지 20의 아릴기, 탄소수 6 내지 20의 사이클로알콕실기, 또는 탄소수 6 내지 20의 아릴옥시기를 나타낸다. p 및 q는 0 내지 4의 정수를 나타낸다. X는 단순한 결합 또는 하기 화학식 II'로 표시되는 2가 유기기 군으로부터 선택되는 기를 나타낸다.[화학식 II'] (화학식 II' 중 R3 및 R4는 각각 독립적으로 수소 원자, 탄소수 1 내지 10의 알킬기, 또는 탄소수 6 내지 10의 아릴기를 나타내고, R3과 R4가 결합하여 지방족 환을 형성하고 있어도 좋다.) (a) 이하의 화학식 III으로 표시되는 구조를 가지는 것.[화학식 III] (화학식 III 중 k는 4 이상의 정수, i는 1 이상의 정수, l은 1 이상의 정수, k'는 0 또는 1의 정수를 나타낸다. R은 직쇄 또는 분기의 탄화수소기, 불소를 포함하여도 좋은 페닐기 또는 수소 원자를 나타낸다. 단, 상기 공중합체 전량 중 70중량% 이상은 i=1이다.) (b) 상기 폴리카보네이트 공중합체를 구성하는 구조 단위 전량에 대하여, 화학식 I로 표시되는 구조 단위의 비율이 1 내지 30몰%이며, 화학식 II로 표시되는 구조 단위의 비율이 99 내지 70몰%인 것. (c) 유동성의 지표인 Q값(280℃, 160kg 하중)이 0.02 내지 1.0ml/s인 것.(d) 중량 평균 분자량(Mw)이 30,000 내지 100,000인 것.